더욱, 예를 들면 특허문헌 11에는, 말레이미드 화합물 중 일차 아민과 2-아미노-N-치환석신이미드 화합물의 함유량을 특정량 이하로 하여 변색을 방지하는 저장 안정화 방법에 있어서, 2-아미노-N-치환석신이미드 화합물량의 조정방법으로서, 반응시의 무수말레산과 일차 아민의 몰비를 제어하거나, 반응 후반에 무수말레산을 첨가하여 2-아미노-N-치환석신이미드 화합물을 분해하는 것으로, 2-아미노-N-치환석신이미드 화합물의 생성을 억제할 수 있는 것이 공개되어 있다.
다음 텍스트에서 제공된 문맥을 정확히 이해하고, 마지막 문장을 자연스럽고 문맥에 맞게 완성하세요. 문장은 이전 내용과 논리적으로 연결되어야 합니다.
#텍스트: 말레이미드 화합물은, 수지원료, 의약농약 등의 원료로서 유용한 화합물이며, 특히, ABS수지, AS수지, AB수지, ACS수지, AES수지, AAS수지 등의 스티렌계 수지, 및, 폴리염화비닐수지, 폴리메틸메타크릴레이트수지, 페놀수지 등의 내열성향상을 위해, 공중합 성분의 하나로 많이 이용되고 있다. 그 중에서도, N-페닐말레이미드 (이하, PMI라고도 한다)가 반응성이나 내열성의 점에서 우수하여, 특히 널리 사용되고 있다. 말레이미드 화합물의 제조 방법에 대하여는, 무수말레산과 일차 아민류를 1단계에서 탈수 반응시키는 것에 의해 얻는 방법 (예를 들면, 특허문헌 1, 2), 무수말레산과 일차 아민으로부터 말레아민산류를 생성시켜, 이 말레아민산류의 탈수폐환이미드화 반응에 의해 얻는 방법 (예를 들면, 특허문헌 3~6), 대응하는 말레아민산 모노에스테르류의 폐환이미드화 반응에 의해 얻는 방법 (예를 들면, 특허문헌 7~9)등, 종래부터 많은 방법이 알려져 있다.  이들 방법 중, 무수말레산과 일차 아민류로부터 1단계에서 얻는 방법에서는, 아직 수율이 낮아 생산성이 나쁘다고 하는 문제, 또한, 말레아민산 모노에스테르류로부터 얻는 방법에서는, 폐환이미드화 반응에 의해 발생하는 알코올이 제품 중에 잔존 혼입되는 문제 등이 있으므로, 공업적으로는 일반적으로 말레아민산류의 탈수폐환이미드화 반응에 의해 얻는 방법이 행해 지고 있다.  한편, N-페닐말레이미드를 제조할 때의 일차 아민류는 아닐린이며, 말레아민산류는 N-페닐말레아민산이다. 그러나, 상기의 방법에 의해 N-페닐말레이미드를 제조하는 것에 있어서는, 중간체로서 N-페닐말레아민산 (이하, PMA라고도 한다)의 생성을 경유하게 되나, 이 PMA가 가수분해를 받으면 아닐린과 말레산이 생성된다.  생성된 (또는 원료에 유래하는) 아닐린은, 목적생성물인 PMI와 반응하고, 2-아닐리노-N-페닐석신이미드 (phenylsuccinimide)(이하, APSI라고도 한다)을 생성하고, 이 APSI는 더욱 무수말레산과 반응하고, N- (2,5-디옥소-1-페닐-3-피롤리디닐)-N-페닐말레아민산 (이하, PPMA라고도 한다)을 생성하고, 더욱 이 PPMA가 분해 함으로써 PMI를 생성하는 것이 알려져 있다.  또한, 상기PMA는, 이성화에 의해, N-페닐푸마르아민산(N-phenylfumaramic acid; 이하, PFA라고 한다)을 생성하는 것도 알려져 있다. 　상술한 것과 같은 수지제품을 얻기 위한 공중합 성분의 하나로서, 이들 중간체나 부생성물이 불순물로 존재하는 PMI를 이용한 경우, 얻어지는 공중합체가 착색 혹은 변색되거나, 은조(silver streak)나 피쉬아이(fish eye) 등의 현상이 생기는 것에 의한 공중합체의 품질(내열성, 강도)이 저하되거나 하는 등의 문제점이 있었다. 이러한 문제를 해결하기 위해, 예를 들면 특허문헌 3에는, 폐환이미드화 후의 반응 혼합물을 말레이미드류를 포함하는 유기용매층과 촉매층으로 분리하고, 상기 말레이미드류 함유 유기용매층을 70℃ 이상의 온도에서 수세 처리한 후 유기용매층과 수층을 분리하는 것에 의해, 말레이미드류 중 산성분(PMA, 무수말레산 및 푸마르산)을 저감하는 방법이 공개되어 있다.  또한, 예를 들면 특허문헌 10에는, 물과 공비증류 가능한 유기용매, 융점이 150℃ 이상이면서 N-치환말레이미드와 불용성인 유기 포스폰산이 고체담지체에 담지된 담지촉매의 존재 하에서, 일차 아민류와 무수말레산을 투여하고, 100~140℃에서 탈수폐환 반응을 실시하는 것에 의해, 순도 95중량% 이상의 N-치환말레이미드를 제조하는 방법이 공개되어 있다.